Brevet FR2611738A1 — publié le 19880909

Enduit de protection contre les aqents extérieurs. La présente invention concerne un enduit de protection contre les agents extérieurs. Elle a plus particulièrement pour objet un enduit de ce type constitué d'une composition durcis- sable à deux composants, qui puisse être utilisée comme revê- tement isothermique et isophonique. De telles compositions à deux composants, l'un liquide, l'autre solide, que l'on mélange au moment de l'emploi et que l'on applique sur la surface à protéger, sont bien connues dans la technique. Ces compositions peuvent être utilisées sur des supports de typesvariés et on les y applique habituellement à l'aide d'une machine à projeter, qui effectue en même temps le mélange des deux composants. Ces compositions ont de nombreuses applications, et on les utilise aussi bien dans le bâtiment, comme enduits de revêtement intérieur ou extérieur (enduits dits mixtes"), que sur des ma- chines, des chaudières ou des pots d'échappement, o les enduits sont soumis à des températures élevées, à des vibrations et à des tensions diverses. Dans ces conditions astreignantes d'utilisation, l'adhéren- ce des enduits existants se révèle souvent insuffisante. Par ailleurs, ils résistent mal aux agents extérieurs agressifs et présentent fréquemment des micro-fissures en surface. Enfin, une décohésion de leurs constituants a tendance à se manifes- ter dans un délai relativement bref. La présente invention vise à remédier à ces inconvénients et, plus particulièrement, à renforcer la cohésion des enduits réalisés avec de telles compositions à deux constituants. A cet effet, l'invention a pour objet un enduit de pro- tection contre les agents extérieurs, obtenu par mélange et dur- cissement de deux constituants, l'un solide et l'autre liquide, cet enduit étant caractérisé en ce que le constituant liquide comprend, en solution dans de l'eau, au moins une résine plas- tique, un plastifiant approprié à cette résine et un composé tensio-actif anionique, tandis que le constituant solide comprend, en mélange avec un liant hydraulique ou similaire et des char- -2- ges minéralesdes produits de récupération ramifiés. LesDemandeursont/en effet, établi que les produits rami- fiés présents dans le composant solide, c'est-à-dire des pro- duits comportant des branches orientées dans différentes directions, agissent comme des centres de germination pour la phase solide, lors du durcissement de la résine plastique, et modifient avantageusement les propriétés rhéologiques de l'enduit. On pourra utiliser avantageusement, comme produits de récupération ramifiés, des sciures et des scories. Ces produits de récupération représenteront entre 10 et 40 % en poids du composant solide de l'enduit. Comme liant hydraulique ou similaire, on pourra utiliser du platre, du ciment ou de la bentonite calcique gonflante, en une quantité représentant entre 20 et 60 % en poids du compo- sant solide pour obtenir une cohésion satisfaisante. On pour- ra également incorporer au constituant solide de la silice électrofondue obtenue à partirde sable très purdite verre de quartz", de l'oxyde de magnésium ou de calcium, du silicate de calcium (par exemple, le minéral dénommé wollastonite), de l'alumine expansé et/ou du borate de calcium purifié à partir de cole- manite, ces composés ayant pour but de conférer à l'ensemble du produit une grande résistance au feu, une plus grande cohé- sion, ainsi qu'une résistance accrue aux produits chimiques agressifs et agents atmosphériques. Si l'on désire accroître les qualités isophoniques de l'enduit, on pourra également y incorporer du sulfate de baryum. La résine plastique soluble dans l'eau devra présenter des qualités de mouillage des charges minérales et d'adhéren- ce à celles-ci. On utilisera avantageusement, dans ce but, des polymères acryliques représentant entre 10 et 4O% en poids du composant liquide, le plastifiant représentant, lui, entre 0,2 et 4 % de ce composant. L'agent tensio-actif anio- nique pourra être avantageusement un ester laurylé en C12, représentant entre 0,2 et 5% en poids du composé liquide. Cet agent anionique a pour but de favoriser la liaison -3 - avec les autres composés solides de l'enduit. On utilisera également un coalescent plastifiant, du type octyl isothiazoline, représentant environ 0,2 à 1 %0 en poids du composant liquide,qui agira aussi contre le déve- loppement des moisissures, ainsi qu'un ester de glycol pour éviter l'apparition de fissures lors du développement de l'en- duit. Un exemple d'une composition d'enduit conforme à l'in- vention est donné ci-après à titre non limitatif (parties en poids): Partie liquide: Polymère acrylique 15 Octyl isothiazoline 1 Hexylène glycol 2 Eau 82 Partie solide Liant hydraulique ou butonite calcique 39 Lauryl ester en C12 1 Silice 6lectrofondue (99,5%0 de Si) 5 Oxyde de magnésium 5 Silicate d'alumine expansé 10 Produitsde récupération (scories sciures ou fibre de roche) 30 Borate de calcium 10 Sulfate de baryum (éventuellement) 25 Un enduit réalisé à partir d'une telle composition et soumis & des essais au feu, ne manifeste aucune décohésion même après des périodes de 4 heures jusqu'à 9009C. -4- REVENDICATIONS 1.- Enduit de protection contre les agents extérieurs, obtenu par mélange et durcissement de deux constituants, l'un solide et l'autre liquide, cet enduit étant caractérisé en ce que le constituant liquide comprend, en solution dans de l'eau, au moins une résine plastique, un plastifiant approprié à cette résine et un composé tensio-actif anionique, tandis que le cons- tituant solide comprend, en mélange avec un liant hydraulique ou similaire et des charges minérales, des produits de récupé- ration ramifiés. 2.- Enduit selon la revendication 1, caractérisé en ce que les produits de récupération du composant solide de l'en- duit sont des sciures ou des scories et représentent entre 10 et 4/0 en poids du composant solide de l'enduit. 3.- Enduit selon l'une des revendications 1 et 2, carac- térisé en ce que le liant hydraulique du constituant solide de l'enduit comprend du plâtre, du ciment ou de la bentonite gon- flante, en une quantité représentant entre 20 et 6/o en poids dudit composant solide. 4.- Enduit selon l'une des revendications 1 à 3, carac- térisé en ce que le composant solide de l'enduit contient du verre de quartz, de l'oxyde de magnésium ou de calcium, du si- licate de calcium, de l'alumine expansée, du borate de calcium et/ou du sulfate de baryum. 5.- Enduit selon l'une des revendications 1 à 4, carac- térisé en ce que la résine plastique soluble dans l'eau du com- posant liquide de l'enduit comprend au moins une résine d'un polymère acrylique représentant entre 10 et 4/0 en poids du composant liquide. 6.- Enduit selon l'une des revendications 1 à 5, carac- térisé en ce que l'agent tensio-actif du composant liquide est un ester laurylé en C12 et représente entre 0,2 et 5% en poids du composant liquide. 7.- Enduit selon l'une des revendications 1 à 6, carac- térisé en ce qu'il contient un coalescent plastifiant, par exem- ple du type octyl isothiazoline, représentant entre 0,2 et 1%O -S - en poids du composant liquide. 8.- Enduit selon l'une des revendications 1 à 6, carac- térisé en ce que le composant liquide contient un ester de glycol, notamment de l'hexylène glycol. 9.- Enduit selon l'une des revendications 1 à 6, carac- térisé en ce que le composant solide contient du sulfate de baryum.